(57)【要約】【課題】一次被覆層と二次被覆層との引抜強度が所定の値に制御されたＰＯＦケーブルを提供する。【解決手段】ＰＯＦ素線の外周に、一次被覆層を、さらにその外周に二次被覆層を、押し出し被覆法により同時に被覆したＰＯＦケーブルであって、一次被覆層が、ポリアミド系樹脂を主成分とする第１のポリアミド系樹脂組成物から形成され、二次被覆層が、ポリアミド系樹脂１００質量部に対して、含フッ素ポリオレフィン系重合体を０．５〜２０質量部含有する第２のポリアミド系樹脂組成物から形成され、一次被覆層と二次被覆層との間の引抜強度が１０〜３０Ｎであることを特徴とするＰＯＦケーブル。【選択図】なし【特許請求の範囲】
【請求項１】
コアと該コアの外周に形成されたクラッドからなるプラスチック光ファイバ素線の外周に一次被覆層を、さらにその外周に二次被覆層を、押し出し被覆法により同時に被覆したプラスチック光ファイバケーブルであって、
前記一次被覆層が、ポリアミド系樹脂を主成分とする第１のポリアミド系樹脂組成物から形成され、
前記二次被覆層が、ポリアミド系樹脂１００質量部に対して、含フッ素ポリオレフィン系重合体を０．５〜２０質量部含有する第２のポリアミド系樹脂組成物から形成され、
該一次被覆層と該二次被覆層との間の引抜強度が１０〜３０Ｎであることを特徴とするプラスチック光ファイバケーブル。
【請求項２】
前記含フッ素ポリオレフィン系重合体が、ポリテトラフルオロエチレンであることを特徴とする請求項１記載のプラスチック光ファイバケーブル。
【請求項３】
前記ポリテトラフルオロエチレンが、４,０００,０００以下の重量平均分子量を有することを特徴とする請求項２記載のプラスチック光ファイバケーブル。
【請求項４】
前記第１のポリアミド系樹脂組成物の主成分であるポリアミド系樹脂が、ナイロン１１単独重合体またはナイロン１２単独重合体であることを特徴とする請求項１〜３のいずれかに記載のプラスチック光ファイバケーブル。
【請求項５】
前記第２のポリアミド系樹脂組成物に含まれるポリアミド系樹脂が、ポリアミド系エラストマー、ポリアミド共重合体、ナイロン１１およびナイロン１２からなる群より選ばれた少なくとも１種であることを特徴とする請求項１〜４のいずれかに記載のプラスチック光ファイバケーブル。
【請求項６】
前記第２のポリアミド系樹脂組成物が、該第２のポリアミド系樹脂組成物に含まれるポリアミド系樹脂１００質量部に対してトリアジン系化合物５〜３０質量部を含有することを特徴とする請求項１〜５のいずれかに記載のプラスチック光ファイバケーブル。
【請求項７】
前記トリアジン系化合物が、シアヌル酸メラミンまたはシリカ変性シアヌル酸メラミンであることを特徴とする請求項６記載のプラスチック光ファイバケーブル。
【発明の詳細な説明】
【技術分野】
【０００１】
本発明は、例えば自動車内の配線などに好適に使用される、プラスチック光ファイバケーブルに関する。
【背景技術】
【０００２】
従来、プラスチック光ファイバとしては、広い波長領域にわたって優れた光伝送を行うことができる石英系光ファイバが知られており、幹線系を中心に広く実用化されている。しかしながら、石英系光ファイバは高価で加工性が低いという欠点を有している。このため、端面加工や取り扱いが容易であるとともに安価で、さらに軽量、大口径であるなどの長所を有するプラスチック光ファイバ（ＰＯＦと表すことがある）が開発され、ライティング、センサ等の分野や、ファクトリーオートメーション（ＦＡと表すことがある）、オフィスオートメーション（ＯＡと表すことがある）、ローカルエリアネットワーク（ＬＡＮと表すことがある）等の短・中距離通信用途の配線などの分野で用いられている。
【０００３】
さらに近年、短・中距離通信用途の中でも、特に自動車内通信分野において、カーナビゲーションシステムの普及、インテリジェントトラフィックコントロール（ＩＴＣと表すことがある）／エレクトリックトールコレクション（ＥＴＣと表すことがある）システムの導入等の構想を背景とした通信情報量の増加への対応、ハーネスケーブルの軽量化、安価な通信システムの構築等に対する要求が高まっており、プラスチック光ファイバの自動車内通信分野への展開が行われつつある。
【０００４】
一方、プラスチック光ファイバケーブル（ＰＯＦケーブルと表すことがある）が自動車内の配線に用いられる場合、夏期には自動車内が高温となること、エンジン等の高温体の近傍で使用されることなどから、その被覆材料には耐熱性、耐熱寸法安定性が求められ、さらに、オイル、電解液、ガソリン等の引火性の材料が存在する環境下で使用されることなどから、その被覆材料には耐薬品性、難燃性も要求されている。
【０００５】
ＰＯＦケーブルに耐熱性、耐薬品性、耐熱寸法安定性等を付与する手段としては、被覆材料として、ナイロンを始めとするポリアミド系重合体を用いる技術が、特許文献１、特許文献２、特許文献３などで提案され、現在使用されている自動車用ＰＯＦケーブルにおいてもナイロン１１やナイロン１２などのポリアミド樹脂が使用されている。
【０００６】
【特許文献１】特開平  ７−  ７７６４２号公報
【特許文献２】特開平１０−３１９２８１号公報
【特許文献３】特開平１１−２４２１４２号公報
【０００７】
さらにＰＯＦケーブルの耐久性、耐環境特性をさらに良好なものとするために、一次被覆層の外周部にポリアミド系樹脂からなる二次被覆層を設ける技術が、上記特許文献２および特許文献３などで提案されている。
【０００８】
また、ＰＯＦケーブルは、信号源である光源や、別のＰＯＦケーブル等との接合のために、ケーブル端にプラグを取り付けたプラグ付きＰＯＦケーブルとして使用される。二層以上の被覆層を備えたＰＯＦケーブルにプラグを取り付ける場合、二次被覆層を除去して露出した一次被覆層部分の上から、プラグを固定する方法が一般的である。このためＰＯＦケーブルの二次被覆層は、ケーブル接続作業時など必要に応じて比較的容易に剥離可能であることが要求される。
【０００９】
一次被覆層と二次被覆層の密着性（引抜強度）を適宜コントロールするための手法としては、特許文献４で開示されているように、クロスヘッド型被覆装置を用いて、ＰＯＦに一次被覆層を被覆して、その後に一次被覆層の外周部に二次被覆層を被覆する方法が知られている。この方法では、被覆条件によって、一次被覆層と二次被覆層の引抜強度を、所望の値に制御することができる。
【００１０】
【特許文献４】国際公開第ＷＯ０１／４８５２６号パンフレット
【発明の開示】
【発明が解決しようとする課題】
【００１１】
上記各特許文献には、ＰＯＦケーブルの耐熱性、耐熱寸法安定性、耐薬品性、耐久性などの特性を向上させる技術や、一次被覆層と二次被覆層の引抜強度を適宜コントロールする技術についてそれぞれ開示されているが、いずれにしてもポリアミド樹脂を二層構造で被覆して、なおかつ二次被覆層の剥離が可能な程度に、一次被覆層と二次被覆層の引抜強度をコントロールするには、一次被覆層と二次被覆層を２回の工程に分けて被覆することが必要であった。このため、工程数が増えて、コストアップの一因になるという問題があった。
【００１２】
本発明は、プラスチック光ファイバ素線の外周に、ポリアミド系樹脂組成物から形成される一次被覆層と二次被覆層を同時に被覆した、一次被覆層と二次被覆層との間の引抜強度が所定の強度を有するＰＯＦケーブルを提供することを目的とするものである。
【課題を解決するための手段】
【００１３】
上記目的を達成した本発明のプラスチック光ファイバケーブルは、コアと該コアの外周に形成されたクラッドからなるプラスチック光ファイバ素線の外周に一次被覆層を、さらにその外周に二次被覆層を、押し出し被覆法により同時に被覆したプラスチック光ファイバケーブルであって、前記一次被覆層が、ポリアミド系樹脂を主成分とする第１のポリアミド系樹脂組成物から形成され、前記二次被覆層が、ポリアミド系樹脂１００質量部に対して、含フッ素ポリオレフィン系重合体を０．５〜２０質量部含有する第２のポリアミド系樹脂組成物から形成され、該一次被覆層と該二次被覆層との間の引抜強度が１０〜３０Ｎであることを特徴とする。
【発明の効果】
【００１４】
本発明のＰＯＦケーブルは、プラスチック光ファイバ素線（ＰＯＦ素線と表すことがある）に一次被覆層と二次被覆層を同時に被覆することによって製造することができるため、低コストで生産することが可能となる。しかも、ＰＯＦ素線と一次被覆層の密着性が良好であるうえ、一次被覆層と二次被覆層との間の引抜強度（密着性）は所定の値に制御されているので、所望の場合には、二次被覆層を剥離させやすく、プラグの取り付けなどの接続作業を容易に行うことができる。また、柔軟性に優れているため狭窄部へも敷設し易く、しかも耐薬品性、難燃性も良好である。
【発明を実施するための最良の形態】
【００１５】
以下、本発明について詳細に説明する。
［ＰＯＦ素線］
本発明のＰＯＦケーブルに使用されるＰＯＦ素線は、コアの外周にクラッドが形成されたものである。コアは、公知の材料を用いて形成することができる。透光性が高いコアが必要な場合には、コアを形成する材料としてポリメタクリル酸メチル（ＰＭＭＡと表すことがある）か、１種類以上のビニル系単量体とメタクリル酸メチルとの共重合体かのいずれかを使用することが好ましい。透光性、材料価格、耐久性の点からＰＭＭＡがより好ましい。また、耐熱性が必要とされる場合は、コアを形成する材料として、ポリカーボネート系樹脂、環状ポリオレフィン系樹脂等が好ましい。
【００１６】
コアの外周に形成されるクラッドは単層であっても多層であってもよい。クラッドは、公知の材料を用いて形成することができる。
具体的には、例えば、フッ化ビニリデンとテトラフルオロエチレンとの共重合体、フッ化ビニリデンとヘキサフルオロプロピレンとの共重合体、フッ化ビニリデンとテトラフルオロエチレンとヘキサフルオロプロピレンとの共重合体、フッ化ビニリデンとテトラフルオロエチレンとヘキサフルオロアセトンとの共重合体、エチレンとテトラフルオロエチレンとヘキサフルオロプロピレンとの共重合体、フッ化ビニリデンとテトラフルオロエチレンとヘキサフルオロアセトンと（パーフルオロ）アルキルビニルエーテルとの共重合体、フッ化ビニリデンとテトラフルオロエチレンと（パーフルオロ）アルキルビニルエーテルとの共重合体、テトラフルオロエチレンと（パーフルオロ）アルキルビニルエーテルとの共重合体等を挙げることができる。これらの材料は、ＰＯＦ素線の耐屈曲性、耐湿熱性、耐薬品性を向上することができるため好ましい。
【００１７】
ＰＯＦ素線の外径は特に制限はないが、通常、７００〜１２００μｍの範囲であることが好ましい。ＰＯＦ素線の外径を７００μｍ以上とすると、ＰＯＦ素線が充分な光量の信号を取り込み、通信の信頼性が向上する。ＰＯＦ素線の直径を１２００μｍ以下とすると、コスト的に有利となり好ましい。
【００１８】
［一次被覆層］
一次被覆層は、上述したＰＯＦ素線の外周に形成されるＰＯＦ素線を保護する層である。一次被覆層は、耐熱性、耐薬品性、ＰＯＦケーブルの耐屈曲性、被覆層の寸法安定性（熱収縮性）などの点から、ポリアミド系樹脂を主成分とする第１のポリアミド系樹脂組成物から形成される。
【００１９】
第１のポリアミド系樹脂組成物の主成分であるポリアミド系樹脂は、第１のポリアミド系樹脂組成物中に通常６０質量％以上、好ましくは８０質量％以上含まれる。ポリアミド系樹脂としては、例えば、ナイロン１０、ナイロン１１、ナイロン１２、ナイロン６、ナイロン６６、ナイロン６１２などの単独重合体やこれら単独重合体を構成する単量体単位の組合せからなる共重合体、柔軟なセグメントを導入した単量体単位を含む共重合体であるポリアミド系エラストマーなどが挙げられる。これらのポリアミド系樹脂は、いずれも溶融温度が低いため、これらのポリアミド系樹脂を第１のポリアミド系樹脂組成物の主成分として用いると、比較的低温でＰＯＦ素線を一次被覆層（および二次被覆層）によって被覆することができる。また、ＰＯＦ素線を一次被覆層（および二次被覆層）によって被覆する際にＰＯＦ素線の伝送性能を熱劣化させることがない点からも好ましい。
【００２０】
また、これらのポリアミド系樹脂は単独で使用しても、２種類以上を組み合わせて使用してもよい。特に、ナイロン１１単独重合体またはナイロン１２単独重合体は、単独で、またはこれらを混合して使用しても、一次被覆層（および二次被覆層）の被覆工程における成形性が良好で、ＰＯＦ素線に熱的および機械的なダメージを与えることがなく好ましい。
【００２１】
第１のポリアミド系樹脂組成物には、必要に応じて他の重合体や、難燃剤、着色剤、ＰＯＦ素線への外光の入射を防止するためのカーボンブラック等の黒色無機顔料などの添加剤を含有させることもできる。
【００２２】
一次被覆層の層厚は５〜１０００μｍの範囲が好ましく、５０〜６００μｍの範囲がさらに好ましい。一次被覆層の層厚を５μｍ以上とすると、ＰＯＦ素線と一次被覆層の間の密着性が向上し、引抜強度が十分なものとなり好ましい。また、一次被覆層の層厚を１０００μｍ以下とすると、一次被覆層の材料コストを低減することができる。
【００２３】
［二次被覆層］
二次被覆層は、上述の一次被覆層の外周に形成される。二次被覆層は、ＰＯＦケーブルにより優れた耐久性、耐環境特性などを付与するために形成されるが、ＰＯＦケーブルの接続作業時などにおいては適宜剥離される。
【００２４】
二次被覆層は、第２のポリアミド系樹脂組成物から形成される。第２のポリアミド系樹脂組成物は、主成分のポリアミド系樹脂１００質量部に対して、含フッ素ポリオレフィン系重合体を０．５〜２０質量部含有する。二次被覆層をこのような第２のポリアミド系樹脂組成物から形成すると、第１のポリアミド系樹脂組成物からなる一次被覆層と二次被覆層との間の引抜強度（密着性）を適切に制御できるので、一次被覆層と二次被覆層とが過度に密着せず所望の場合には容易に二次被覆層を剥離することができ、しかも二次被覆層から一次被覆層がＰＯＦ素線と共に抜けてしまうことがない。
【００２５】
二次被覆層の層厚は、１００〜１０００μｍの範囲が好ましく、２００〜５００μｍの範囲がさらに好ましい。二次被覆層の層厚を１００μｍ以上とすると、耐薬品性や機械的ストレスに対するＰＯＦ素線の保護効果が十分となり、また、二次被覆層の層厚を１０００μｍ以下とすると、ＰＯＦケーブルの弾性力が適度であるため、取り扱い性が良好となり好ましい。
【００２６】
二次被覆層を形成する第２のポリアミド系樹脂組成物において、含フッ素ポリオレフィン系重合体の含有量は、主成分のポリアミド系樹脂１００質量部に対して０．５〜２０質量部であり、好ましくは１〜１５質量部である。含フッ素ポリオレフィン系重合体の量をこのような範囲とすると一次被覆層と二次被覆層との間の引抜強度（密着性）が適度に制御され、第１のポリアミド系樹脂組成物から形成される一次被覆層に対して二次被覆層が過度に密着することがなく、ＰＯＦケーブルの接続作業時等所望の場合には二次被覆層を容易に剥離することができるので作業性に優れ、しかも、ＰＯＦ素線が一次被覆層と共に二次被覆層から抜けてしまうことがなく、適度に密着する。また、得られたＰＯＦケーブルの柔軟性も適度となり、変形した場合の回復が早く、形態安定性に優れ、巻き癖などがつきにくく、取扱性に優れる。一方、含フッ素ポリオレフィン系重合体が０．５質量部未満では、一次被覆層と二次被覆層との間の引抜強度（密着性）が強くなりすぎる傾向があり、２０質量部を超えると、一次被覆層と二次被覆層との間の引抜強度（密着性）が弱くなりすぎる傾向があるとともに、第２のポリアミド系樹脂組成物の流動性が低下したり、ＰＯＦケーブル表面の平滑性が低下したりする。
【００２７】
二次被覆層を形成する第２のポリアミド系樹脂組成物に含まれる主成分のポリアミド系樹脂としては、耐薬品性、耐熱性などに優れたナイロン１１、ナイロン１２、ナイロン６、ナイロン６６、ナイロン６１２、ナイロン６２１などの単独重合体や、これらの単独重合体を構成する単量体単位が組み合わされた共重合体、ポリアミド系エラストマーなどが好ましい。これらのポリアミド系樹脂は単独で使用しても、２種類以上を組み合わせて使用してもよい。
【００２８】
本発明のＰＯＦケーブルは、１ｍｍ変位時の曲げ弾性率Ｅが８〜１８Ｎ／ｍｍの特定の範囲の値を有するものが好ましい。このＰＯＦケーブルの曲げ弾性率Ｅは、ＰＯＦケーブルの最外層の曲げ弾性率の影響を受けやすい。それゆえ、ＰＯＦケーブルの曲げ弾性率Ｅは、ＰＯＦケーブルの最外層である二次被覆層を形成する第２のポリアミド系樹脂組成物の曲げ弾性率の影響を受けやすく、特に、第２のポリアミド系樹脂組成物の主成分であるポリアミド系樹脂の種類に影響を受けやすい。そこで、ＰＯＦケーブルの曲げ弾性率Ｅは、第２のポリアミド系樹脂組成物の主成分であるポリアミド系樹脂によって調整するのが好ましい。
【００２９】
具体的には、例えば、第２のポリアミド系樹脂組成物の主成分のポリアミド系樹脂として、ポリアミド系エラストマー、ポリアミド６１２等のポリアミド共重合体、ナイロン１１、ナイロン１２からなる群から選ばれた１種以上を単独でまたは適宜混合して使用するのが好ましく、ナイロン１２、ナイロン６１２またはこれらの混合物を使用するのがより好ましい。また場合によっては、ポリアミド樹脂の難燃剤として公知であるシアヌル酸メラミンを適宜加えて、ＰＯＦケーブルの曲げ弾性率Ｅを調整することも可能である。
【００３０】
二次被覆層を形成する第２のポリアミド系樹脂組成物に含まれる含フッ素ポリオレフィン系重合体としては、ポリフッ化ビニリデン、ポリテトラフルオロエチレン、フッ化ビニリデンとテトラフルオロエチレンとの共重合体、フッ化ビニリデンとヘキサフルオロアセトンとの共重合体、フッ化ビニリデンとトリフルオロエチレンとの共重合体、フッ化ビニリデンとヘキサフルオロプロピレンとの共重合体、フッ化ビニリデンとテトラフルオロエチレンとヘキサフルオロプロピレンとの共重合体、フッ化ビニリデンとテトラフルオロエチレンとヘキサフルオロアセトンとの共重合体、テトラフルオロエチレンとヘキサフルオロプロピレンとの共重合体、エチレンとテトラフルオロエチレンとヘキサフルオロプロピレンとの共重合体等が挙げられる。
【００３１】
これらの中では、ポリテトラフルオロエチレンが難燃性を損なうことなく、添加量によって引抜強度を適宜コントロールできる効果があるために特に好ましい。
【００３２】
ポリテトラフルオロエチレンとしては、具体的には、ポリフロンＭＰＡ  ＦＡ−５００（商標名：ダイキン工業（株）製）、ポリフロンＰＴＦＥ  Ｍ−３９０（商標名：ダイキン工業（株）製）等が挙げられる。
【００３３】
また本発明で使用するポリテトラフルオロエチレンは、重量平均分子量が４,０００,０００以下であるものが好ましい。重量平均分子量が４,０００,０００以下のポリテトラフルオロエチレンとすると、二軸押出機、バンバリミキサー等を用いて、ポリアミド系樹脂とポリテトラフルオロエチレンとを溶融混練するときに、ポリテトラフルオロエチレンがポリアミド系樹脂中にフィブリル化しながら分散されることがなく、第２のポリアミド系樹脂組成物の粘度が安定しており、溶融混練作業を効率的に行うことができる。ポリテトラフルオロエチレンの重量平均分子量は、３,０００,０００以下がより好ましい。また、通常、ポリテトラフルオロエチレンの重量平均分子量は、好ましくは５，０００以上、より好ましくは１０，０００以上である。ポリテトラフルオロエチレンの重量平均分子量を５，０００以上とすると、ポリテトラフルオロエチレンが、二次被覆層の表面にブリードアウトしてＰＯＦケーブルがべた付いたり、一次被覆層と二次被覆層との間の引抜強度（密着性）が変化するのを抑えることができる。
【００３４】
また、二次被覆層を形成する第２のポリアミド系樹脂組成物には、必要に応じて他の重合体や、着色剤、ＰＯＦ素線への外光の入射を防止するためのカーボンブラック等の黒色無機顔料などの添加剤を配合することができる。
【００３５】
また、難燃性を付与するために、難燃剤を含有させることができる。
難燃剤としては、公知の各種金属水酸化物、リン化合物、トリアジン系化合物などを挙げることができる。難燃性を向上させる効果が大きいところから、トリアジン系化合物を用いることが好ましく、第２のポリアミド系樹脂組成物に含まれるポリアミド系樹脂１００質量部に対して好ましくは５〜３０質量部、より好ましくは８〜２０質量部含有させる。トリアジン系化合物の含有量を５質量部以上とすると、難燃性の向上効果が高くなり、３０質量部以下とするとＰＯＦケーブルの曲げ弾性率Ｅを好ましい範囲に調整するのが容易となり、ＰＯＦケーブルの取扱性が良好となる。
【００３６】
トリアジン系化合物としては、特にシアヌル酸メラミンが好ましく、具体的には、例えばＭＣ−６００（商品名：日産化学工業（株）製）などのシアヌル酸メラミンや、ＭＣＮ−４４０、ＭＣＮ−６４０（商品名：日産化学工業（株）製）などの、表面がシリカで変性されたシリカ変性シアヌル酸メラミン等を挙げることができる。
【００３７】
また、二次被覆層に着色剤等を添加して、ＰＯＦケーブルの識別性、意匠性を高めることができる。この場合公知の着色剤を使用することができる。高温下で使用されるＰＯＦケーブルの場合には、移行してＰＦＯ素線の伝送損失を増加させることのない無機顔料を用いることが好ましい。
【００３８】
［ＰＯＦケーブル］
本発明のＰＯＦケーブルは、公知の方法により製造することができる。例えば、ＰＯＦ素線に一次被覆層および二次被覆層をクロスヘッド型被覆装置を用いた押し出し被覆法により、クロスヘッド内で順次設ける方法や、ＰＯＦ素線に、一次被覆層および二次被覆層を形成する材料を積層して複合紡糸する方法などを挙げることができる。
【００３９】
しかも、一次被覆層および二次被覆層に第１のポリアミド系樹脂組成物および第２のポリアミド系樹脂組成物の各々を用いることにより、両層の間の引抜強度を、第２のポリアミド系樹脂組成物における含フッ素ポリオレフィン系重合体の添加量でコントロールすることが可能となる。すなわち、ＰＯＦ素線に通常のポリアミド系樹脂を２層構造で被覆する従来技術の場合には、熱融着により一次被覆層と二次被覆層とが強固に密着するため、クロスヘッド型被覆装置で２回に分けて被覆する必要があった。しかし、本発明においては、一次被覆層と二次被覆層とをクロスヘッド内で一括して被覆しても、両層の間の引抜強度を、第２のポリアミド系樹脂組成物に添加する含フッ素ポリオレフィン系重合体の量で適宜コントロールして被覆することが可能である。これにより、被覆工程が簡略化できるため製造コストの低減が可能となる。
【００４０】
ＰＯＦ素線の外周に上述の一次被覆層と二次被覆層とが同時に被覆された本発明のＰＯＦケーブルは、１ｍｍ変位時の曲げ弾性率Ｅが好ましくは５〜１８Ｎ／ｍｍの範囲であり、より好ましくは８Ｎ／ｍｍ 以上、１５Ｎ／ｍｍ 以下である。曲げ弾性率Ｅを５〜１８Ｎ／ｍｍとすると、変形した場合の回復力が適度に高く、適度に形態が安定し、また、柔軟性に富み、巻き癖などがつきにくいため取り扱いやすい。
【００４１】
また、ＰＯＦケーブルの外径は特に制限されないが、通常、１３００〜３０００μｍの範囲が好ましい。ＰＯＦケーブルの外径を１３００μｍ以上とすると、ＰＯＦケーブルが変形した場合の回復が速く、形態安定性が良好となり取り扱いやすくなる。一方、３０００μｍ以下とすると、柔軟性が向上し、巻き癖などがつき難くなり、やはりＰＯＦケーブルの取り扱いが容易となる。
【００４２】
また、本発明のＰＯＦケーブルは、二次被覆層の断面積をＢ、ＰＯＦケーブルの断面積をＡとしたとき、Ｂ／Ａが０．３〜０．７の範囲であることが好ましい。Ｂ／Ａを０．３以上とすると二次被覆層の耐熱性、耐薬品性、耐屈曲性が良好となり、０．７以下とするとＰＯＦケーブルのコストが低減され、一次被覆層の層厚を大きくすることができるため、後述するプラグの固定強度が向上する。
【００４３】
本発明のＰＯＦケーブルにおいては、一次被覆層と二次被覆層との間の引抜強度を、上述したように、第２のポリアミド系樹脂を使用することにより適切に制御することができる。また、ＰＯＦケーブルの曲げ弾性率Ｅは、上述したように、第２のポリアミド樹脂組成物を使用すること、特に、主成分であるポリアミド系樹脂を最適化することによって、また場合によっては添加剤を加えて、好ましい範囲に制御することができる。
【００４４】
なお、本発明における引抜強度および曲げ弾性率Ｅは、実施例において説明する方法により測定することができる。
【００４５】
本発明のＰＯＦケーブルは、上述したように、所望の場合には、二次被覆層を一次被覆層から容易に剥離することができる。また、本発明のＰＯＦケーブルは、変形した場合の回復力が適度に高く適度に形態が安定しており、また、柔軟性に富み巻き癖などがつきにくいため取扱性に優れ、耐薬品性、難燃性も良好である。
【００４６】
［プラグ付きＰＯＦケーブル］
本発明のＰＯＦケーブルは、その少なくとも一端に、プラグを接続して固定することにより、プラグ付きＰＯＦケーブルとすることができる。このようにプラグ付きＰＯＦケーブルとすることにより、信号源である光源や、検知器に組み込まれたユニットのハウジング、別のＰＯＦケーブル等と容易に接続することができる。
【００４７】
本発明に使用するプラグの形態は特に制限はなく、ＰＯＦケーブルを挿入する挿入孔が形成されたプラグ本体と、ＰＯＦケーブルをこのプラグ本体に固定するためのストッパを備えたものなどを使用することができる。
【００４８】
また、ＰＯＦケーブルとプラグとの接続は、例えば、ＰＯＦケーブル端部の二次被覆層を剥離し、露出した一次被覆層にプラグを固定する方法などで行うことができる。本発明のＰＯＦケーブルは、一次被覆層と二次被覆層との間の引抜強度が所定の値となっており、二次被覆層を容易に剥離することができるためにプラグの取り付けなどの接続作業を効率よく行うことができる。また、上記プラグ付きＰＯＦケーブルは、柔軟性に優れ、狭窄部へも敷設し易く、しかも耐薬品性、難燃性も良好である。このため、光信号伝送の配線、高速光通信のためのコンピュータ接続配線、交換機回りの配線、工場自動機械制御の配線、自動車などの移動体用データ伝送用配線、光センサー用配線などで他の機器と接続する場合の使用に適している。
【実施例】
【００４９】
以下、実施例により本発明をより具体的に説明する。本発明は、これらの実施例に限定されるものではなく、本発明の要旨を逸脱しない範囲内において種々変更を加え得ることは勿論である。
【００５０】
なお、実施例における評価、測定は以下の方法により実施した。
（伝送損失）
２５ｍ−５ｍカットバック法により伝送損失（ｄＢ／ｋｍ）を測定した。測定波長が６５０ｎｍ、入射光の開口数（ＮＡと表すことがある）が、０．１の光を用いた。
【００５１】
（曲げ弾性率Ｅ）
ＰＯＦケーブルを２つの固定点で固定し、ケーブル曲げ具を用いてＰＯＦケーブルを中心軸に対して垂直に押圧した。固定点の間隔を１５ｍｍとした。押圧時、ＰＯＦケーブルは、曲率半径５ｍｍの円弧形状となった。ケーブル曲げ具が押圧開始から１ｍｍ変位したときのケーブル曲げ具にかかる応力（Ｎ）を測定し、曲げ弾性率Ｅ（Ｎ／ｍｍ）とした。
【００５２】
（引抜強度の測定）
引抜強度は、図１に示す、ＰＯＦケーブル１０を保持する冶具１２と、チャック７および８を備えた測定装置２０（チャック部のみを図示した）を用いて測定した。
冶具１２は、ＰＯＦケーブル１０の被覆部分４を収容する保持室１３を備えている。保持室１３は、その一端部に測定装置が冶具１２を把持するための突起１４を有しており、他端部の壁面にＰＯＦケーブル１０の剥離部分５を保持室１３外に導出するための、ＰＯＦケーブル１０の剥離部分５より孔径が大きく、被覆部分４よりも孔径が小さい貫通孔１５を有している。
測定にあたって、先ず、一端側の被覆層を剥離したＰＯＦケーブルを用意し、ＰＯＦケーブルの被覆部分４の長さが３０ｍｍになるように他端部を切断し試験片を作製する。ＰＯＦ素線と一次被覆層との間の引抜強度を測定する場合は、一次被覆層および二次被覆層を剥離し、一次被覆層と二次被覆層との間の引抜強度を測定する場合は、二次被覆層のみを剥離して試験片を作製する。
次に、冶具１２の保持室１３内に上記試験片の被覆部分４を収容し、試験片の剥離部分５を貫通孔１５から抜き出し、冶具１２の突起１４をチャック８で把持し、試験片の剥離部分５をチャック７で把持し、試験片の中心軸方向（図中矢印方向）に沿って、一定速度５０ｍｍ／ｍｉｎでチャック８を移動させて引っ張り、試験片の剥離部分５を被覆部分４から引き抜き、このときの荷重を測定した。ＰＯＦケーブルの剥離部分５の引き抜きによるずれ量と荷重との関係を示す曲線から荷重のピーク値を読みとり引抜強度の測定値とした。
【００５３】
（難燃性）
難燃性試験は、ＤＩＮ７２５５１−５に準拠する測定方法に基づいて行った。この測定方法は、電線用の難燃性測定法であるＤＩＮ７２５５１−５を、ＰＯＦケーブルの難燃性を測定するために、次のように若干変更したものである。この測定法においては、燃焼時または燃焼後の電線を斜め４５°に維持することが必要である。しかし、電線とは異なり、ＰＯＦケーブルはＰＯＦケーブルが燃焼したときに斜め４５°に維持することが困難である。そこで、ＰＯＦケーブルを、燃焼時または燃焼後に斜め４５°に維持するために、外周に螺旋状に一対の銅線を互いが交差するように２０ｍｍピッチで巻き付けたＰＯＦケーブルサンプルを用いて難燃性を測定した。銅線としては、直径０．７ｍｍφのものを用いた。
また、難燃性試験の合否の判定基準は、ＰＯＦケーブルサンプルにバーナーの炎を７秒間あてて着火し、炎をサンプルから遠ざけ、３０秒以内に炎が消えたものを合格とし、消えなかったものを不合格とした。実施例または比較例のＰＯＦケーブルの各々について１０本のサンプルを評価し、合格本数が８本以上である場合に合格とし、７本以下の場合を不合格とした。また、各々のＰＯＦケーブルサンプルについて消火するまでの時間を測定し、１０本のサンプルの平均値を求め消火時間とした。
【００５４】
(実施例１)
ＰＯＦ素線として、コア材がＰＭＭＡ、第１クラッド材料が２，２，２−トリフルオロエチルメタクリレート（３ＦＭと表すことがある）／２−（パーフルオロオクチル）エチルメタクリレート（１７ＦＭと表すことがある）／メタクリル酸メチル／メタクリル酸＝５１／３１／１７／１（質量部）の共重合体、第２クラッド材料がビニリデンフルオライド／テトラフルオロエチレン＝８０／２０（ｍｏｌ％）（屈折率１．４０２）の共重合体からなるＰＯＦ素線を使用した。
一次被覆層には、第１のポリアミド系樹脂組成物として、ナイロン１２（商標名：ダイアミド  Ｌ１６４０、ダイセル・デグサ（株）製；ＰＡ１２と表すことがある）を用いた。二次被覆層には、ナイロン６１２（商標名：ダイアミド  Ｎ１９０１、ダイセル・デグサ（株）製；ＰＡ６１２と表すことがある）１００質量部に対してポリテトラフルオロエチレン（商標名：ポリフロンＭＰＡ  ＦＡ−５００、重量平均分子量３、０００、０００、ダイキン工業（株）製；ＰＴＦＥ（ａ）と表すことがある）５質量部、難燃剤としてシリカ変性メラミンシアヌレート１５部（商標名：ＭＣＮ−４４０、日産化学工業（株）製；ＭＣＮと表すことがある）を配合した第２のポリアミド系樹脂組成物を用いた。
上記の、ＰＯＦ素線に、クロスヘッドケーブル被覆装置（ユニテック社製）を用いて、２２０℃に設定したクロスヘッドダイにて、一次被覆層と二次被覆層を一括して被覆して、一次被覆層の層厚が２５０μｍ（一次被覆ＰＯＦケーブルの外径１．５ｍｍ）、二次被覆層の層厚が３５０μｍの２層被覆構造を有するＰＯＦケーブル（二次被覆ＰＯＦケーブルの外径２．２ｍｍ）を得た。
このＰＯＦケーブルは、二次被覆層の断面積をＢとし、ＰＯＦケーブルの断面積をＡとしたとき、Ｂ／Ａが０．５４であった。
得られたＰＯＦケーブルについて評価を行い、その結果を表１に示した。
【００５５】
【表１】
2005084096.tif 000002
【００５６】
［実施例２〜５、比較例１〜２］
ＰＯＦケーブルの構成条件を表１に示した通りとした以外は、実施例１と同じＰＯＦ素線を使用し、実施例１と同様にしてＰＯＦケーブルを作製した。得られたＰＯＦケーブルについて評価を行い、その結果を表１に示した。
【００５７】
［比較例３］
一次被覆層と二次被覆層を二回に分けて被覆した以外は、ＰＯＦ素線およびＰＯＦケーブルの構成条件を実施例１と同様にしてＰＯＦケーブルを作製した。得られたＰＯＦケーブルについて評価を行い、その結果を表１に示した。
【００５８】
［比較例４］
ポリテトラフルオロエチレン（商標名：ポリフロンＰＴＦＥ  Ｍ−３９０、重量平均分子量１５、０００、０００、ダイキン工業（株）製；ＰＴＦＥ（ｂ）と表すことがある）を変更した以外は、実施例１と同様にしてＰＯＦケーブルの作製を行ったが、被覆材の流動性が極めて悪く、ＰＯＦケーブルを得ることは不可能であった。
【００５９】
（結果）
二次被覆層の形成に使用する第２のポリアミド系樹脂組成物として、ポリアミド系樹脂１００質量部に対してポリテトラフルオロエチレンを２〜１０質量部、またはフッ化ビニリデン−テトラフルオロエチレン共重合体（商標名：ＶＰ−５０、ダイキン工業（株）製；ＶｄＦ／ＴＦＥと表すことがある）５質量部を含む樹脂組成物を用いて一次被覆層と二次被覆層を同時に一括被覆した実施例１〜５のＰＯＦケーブルは、難燃性に優れ、二次被覆層と一次被覆層との間の引抜強度（１９〜２７Ｎ）が適切な範囲に制御され、曲げ弾性率Ｅ（１１〜１６Ｎ／ｍｍ）も好ましい範囲に制御されていた。
一方、比較例１の、二次被覆層の形成に、含フッ素ポリオレフィン系重合体を含まないポリアミド系樹脂組成物を用いて実施例１と同様にして得られたＰＯＦケーブルは、二次被覆層と一次被覆層との間の引抜強度が高く、二次被覆層を剥離することは不可能であった。
【００６０】
また、比較例２の、二次被覆層の形成に、ポリテトラフルオロエチレンを２５質量部含むポリアミド系樹脂組成物を用いて、一次被覆層と二次被覆層を同時に一括被覆して得られたＰＯＦケーブルは、一次被覆層と二次被覆層との間の引抜強度（６Ｎ）が低かった。
【００６１】
さらに、比較例３の、一次被覆層と二次被覆層とを二回に分けて被覆した以外は、実施例１と同様に被覆したＰＯＦケーブルは、実施例１のＰＯＦケーブルと同レべルの性能であったが、ケーブル被覆工程に２倍の時間を要した。
【産業上の利用可能性】
【００６２】
本発明のＰＯＦケーブルおよびこのＰＯＦケーブルの少なくとも一端に、プラグを接続したプラグ付きＰＯＦケーブルは、光信号伝送の配線、高速光通信のためのコンピュータ接続配線、交換機回りの配線、工場自動機械制御の配線、自動車などの移動体用データ伝送用配線、光センサー用配線などで他の機器などと接続する場合の使用に適し、特に自動車内配線への使用に最適である。
【図面の簡単な説明】
【００６３】
【図１】本発明における引抜強度の測定方法を説明する断面図である。
【符号の説明】
【００６４】
４    被覆部分
５    剥離部分
７    チャック
８    チャック
１０  ＰＯＦケーブル
１２  冶具
１３  保持室
１４  突起
１５  貫通孔
２０  測定装置
【図１】
2005084096.tif 000003